Brevet FR3048905A1 — publié le 20170922

I ci piiiiiiente in \ eut ion CCMCCHIC LM procédé dcsoudap.e laser mettant en Riti\ re UT) '2cCralCtil" faisceau laser de soudaic et un 2a/ de protection ds namique capable d'influer sur le procedé de soudage et ci-en améliorer les performances. C soudae laser est un prucede industriel dasseinhlace de pleces metalliques per toi compare procedés de soudase con\ entionnelsc tels que le souda2e plasma, le soti&y,c ;\12tal tuent Gasi on le soudage I 1 1 ungsten Inert Gasi. es fortes densites de puissances laser lOcallsces. iitencralément supérieures a HL Vy.cn Iii sut l'ace des tôles metalliques. w nr, eau du plan de joint des pilles souder. permettent d-obtenir des cordons de soudure plus etrons et profonds a des 10 \ liesses de soudage beaucoup plus rapides. Ccs conditions opératoires particulictes permettent aussi de lunitcl les clapi:mations thermiques de s tôles soudees. i.e pi-puede de soudage laser a cl autres Incon\ ements comme notamment sa faible tolérance aux (teintas de positionnements et ou de platnities. Cela s explique par le fait que I operatton de soudage consiste a déplacer le faisceau laser Localise 15 dans le plan de .ionction des tôles afin de fondre localement les arêtes de chacune des tôles de inamerc a ce que les bains métalliques -encres se melang.cnt et se solidifient en un cordon de soudure. Or. le diametro de la tuerie focale du faisceau laser focal se qui provoque la fusion des arêtes des tôles. est de Ires petite dimension. generalemL:int compris entre Hm/ pm et 500 um. ce qui rend difficile son positionnement et son 2 0 alignement SUU le plan de joint. Pour a\ oir un couplage efficace entre le faisceau laser focalise et le métah les défauts du plan de joint (jeux. dcsalignements. etc. dor\ ent être inférieurs au diametre du iniSCeall laser focalisé. I n soudage par faisceau laser. il est necessaire de soigner la preparation des arêtes des tôles, les acepstapcs et phiquaces des tôles r bord a bords_ transparence. clins. etc.) et 25 l'alignement du fais 'au lacer pcalis," Le procede de soudage par tilISCCall laser peut être décrit comme suit I e aisceau laser focalisé concentre une rorte densite de puissance laser a la surface de la tôle. ce qui entraine Pechaulfement de la suriacsc du métal. sa iusion et sa vaporisation I a détente dc la \ apcur metallique dans Firtmosphere ambiante 30 s'accompai2nel'exercice (Finie lom'ce de recul pousse sur le bain ch: métal en fusion present sur la tôle et renfonce. Par continune dc Lirradiation laser. il se limite 3048905 2 un capillaire de apeur etroit et piorond. dans co.tlisHitilli de e faisceau ILtser lOcalke peut alors pénetrer dans le IllUtIkTe a tris ers le capillaire de apeur. 1.es réflexions du l'aiseettu Laser sur les arois du capillaire permettent de distribuer la puissance Laer en profondeur dans le meial. t aie zone de mute 1 en fusion se des eloppc autour du capdhure. Le de placement du capillaire de \ apeur ,tt du bain de metal en l'union qui L entoure. 'de nis eau du plan de joint souder. pros °que la fusion particlie et locaie dus ardtes chacune des toits et le inelani.lei des ban in de niai en fusion de ces erdies donne heu au cordon de soudure apres solidification. 10 la surface de la tôle apparait une plumé de vapeur metallique qui n est autre quL LePttension de la apeur métallique séchappant hors du capillaire, qui se détend dans l'annosphere. es dimensions de celte plume dependent des caractcristiques du sceau laser rocase e in suitnce de la tôle f piwisanec, kininicur rocale. lonueur d-onde. etc ) et des caruterkliques du milieu !,itazeux 15 environnant pet. pression ianbiaric. etc.] I . es Lronticies de la e plume correspondent e la zone dequilibre entre id pression induite par le let de vapeur métallique hors du capillaire ut la pression de 1. atmosphere ambiant environnant. 1.a nature de l s apitiur » contenue dans le eepmlhure es °lue en lonclion du t pu de la\ onneinem laser Localise 20 e Pour des faisceaux lanir dont la L01-:tueur donde est dans le proche Infra-Rouite. autour de I ains Diodes laser u 1 un. etc.) l'element iettictux contenu dans le capillaire seppareite une :apeur metallique chaude dont le temperature electronique a\ oisinc 501P Lette \apeur métallique peut contenir des acreLiatis dont les latilus sifflent. a\ ec les 25 conditions operatoires (.1)mi-in:ince_ composition du menti. etc i. laplume \ isihie i la surface de le tôle u t embouchure du capillaire est appele2i s panache de s alleur métallique» et elle emet principalement dans le s isible et dans 1"ihrrit-rou Le pandche de vapeur metalhque perturbe peu la propanation du faisceau laser focalise eiils Ieaereeais contenus dans la vapeur métallique. peu\ eut provoquer un lecer phentimcnc de dirtiaction du iincedu Jaser rcalise. élan2ir ic-2.erement son diemete et donc de diminuer La den]te de puissance lOcalisee sur le 3048905 metal lOtnefots_ cet effet de diffraction il affecte p. u le procédé de sotiqa tr taisceau 1. arion cst le gaz de protection (lui generalement utilisé pour le souda par faisceau laser a'ec des longueurs d onde proche de I !tin. A ces longueurs d'onde. te pli de protection sert essentiellement de cou\ enture cateuse pour eviter toute, pollutions atmosphériques qui ut eCleralC111 i i netallurs ie du cordon ilti soudure. Neanmoms, pour limiter I effets de diffraction du iiiisceau localises. certains opérateurs prec0nisent de cl-Lisser mec:Iniquement le panache de \ apcur métallique avec un let d'air comprime et ou d'arpon 10 h) Pour dcs LIU-cC',1u laser dont la longueur d'onde est dans te moyen Infra-Rotule. tels que les lasers C.:( 10.6 uin. I clement contenu dans le capillaire s'apparente a un plasma métallique. t t dire a une \ apeur métallique dont ries elements ont etc ionisés. I.e plasma métallique est compose d'atonies. d'ions et d'électrons. La temperature électronique du plasma metallique dans le capillaire et 15 dans la plume d plasma est supérieure a 10000 1.. l.a plume visible a la surf ace de la Mie a une couleur hletttcc caractéristique. correspondant a une forte emisston dans Itraviolet. le 'isible et I infrarouge. plasma mctallique a la par-tu:niante d'absorber le faisceau laser CO: incident. Il affecte fortement les depôts d'eneftiie dans le capillaire et la profondeur Ife oonetration des cordons de soudure. 20 souda ec un faisceau las r la plume de plasma metallique \ isible a la surrue de la tôle peul être a i orii_ute d'un autr- effet pmrasite qui apparais ilencralement (.1 ni Cali de son interface avec le ntilicu eitizeux environnant rionisation de lei plume de plasma métalliques étend au milieu i).a.Teu): environnant et crée un nom eau plasma parasite lusse au-dessus de la plume de plasma métallique. 25 Lorsqu'il se Cree. ce plasma parasite absorbe entiel du linseeau laser focalise incident et empoche le couplat2c- laser i.actal ci done l'op -ration ric soudage. phcnomene de elaql.iLl.'e ,t dans le ii_ttit. de protection est connu en soudage laser, L'A propre aux rayonnements dont la longueur d'onde est de 10.6 uni. .'ionisation de pmeeli01 et la propagation de cette ionisation par un 30 effet d avtt1anelic ne sont possibles qu avec participation des photons du fai laser incident. Cc phénomène physique qui lait inter\ erur trots corps t ions. clectrons 3048905 4 et photonsI. est connu sous le nom ,I.e plasma parasite ne peut donc se de\ elopp r que, le long du raisceau laser. jUStC ati-ikSSLL de la plume de plasma métallique. Le seuil de dcwsite de puissance a partir duquel le lqiisina apparart dan,. lu de protection dépend de la longueur d'ondLt du ririsceau r tOcalisé. dc ia den Etc de puissance lcl3,er disponible au-dessus de la plume de plasma metattique et surtout du potentiel d onisation du hrduClitln en\ na-innani i-Pec des 1aisceauy Lises de - de puissance supérieure a .41-i\.\- on prrerera. utiliser comme i-tta,f de protection del ici uni car c'est le ,iai gin possnde le plus haut potentiel d'ionisation. 0 Vheliuni comme Ig1L, protection Jusqu'à des puissquic 's laser supérieures à [..utilisation dautres usuels du soudure (argon. t. azote. etc. i Pro\,ocltic Li rom-laiton d'un plasma parasite dans le Lui/. de protection. Neanmoins. lhélium a un lie&rnlcn1cni inajcur. celui Cl titre un des plus Uner'ti utilisaicurs sont constamment it la recherche de nouvelles solutions permettant 41 litflserdaut1es :2',1,1 ou melanges tt;.tzeux qui permettraient itic mon du plasma de i.az de protection et d'obtenir resultni soudaite sIiifireS a ceux obtenus mar; un co ut moindre 0, I t. un probleme qui se pt)sti est dé pou\our améliorer ic rformances du 20 procede soluea 'C puriuisceau laser itléli\ ré par un ct1oatciir laver te 'Iconque. en limitant les eltets perturltn liFS pour induit par le panache de apClir InetallIque ou par le plasma metallique. afin de permettre un plus grand trancdii d ellen! ', ers te matériau u souder. L'aw2mentation de iergte transferce ail matériau soude contribue à au[;t.ilfentdr les pin for dc soudage, a sa \ ou la 25 prlftm1deur de fenttraimNl des cordons de soudure ai. ou la l nesse de souda: L'amélioration du procede de soudage laser doit se taire sari degraclation de la qualité des cordons .1' soudure. cn ternies d aspWcct et de métallurgie tporoiles. etc.). et de la quai id du., conditions (. -,oudace i furm_ proiections. etc. ). 3048905 Ile S&iltlii01l :-,C1011 ention est alors un procéde de soudage laser une ou plusieurs pieces talliques positionnées 1 une Contre l'autre selon un play de Joint, dans lequel : genere un faisceau laser au moyen d'un generateur laser de soudage. type i\G. fibre. diode. etc.. StelSaillMt.11 puissant. que l'on Focalise a la surFace de la. tôle ce un sYsterne de miroirs_ un s\ sterne de lentilles ou un stane de Fibres on distribue un gaz ou un mélange Fieti\ au voisinage dc.i la zone d interaction L Faisceau laser rocalise et le plan de joint des tôles a souder. au moyen d'une buse. pour Former un jet dc 1 de protection efficace afin evittir tout phenl)i1fei1e parasite :,, on réalise. au 'no\ en du faisceau lasei focalise, un cordon de soudure dans le plan dC ioun clire MetallIqUeS. a sa\ ou. la Fusion et la \ tiporisation d'une partie du rnettil constitutif des aretes desdites preces métalliques. afin de former dans 15 i épaisseur de la ou pies pieces un capillaire étroit et profond rempli de vapeur metallique. .'e ou sans Formation concomitante d' lin plasma. entoure d'un bain de métal en Fusion qui. en se propageant hors du capillaire. l'orme une plume de plasma métallique ou un panache de vapeur metallique au dessus du plan de joint. 20 caractéri: en ce qu'on oriente lej.°t ~ e sac de protection delivri_ par Ta busc en direction de la plume de plasma metallique ou du panache de \ apeur métallique se Fiannant au dessus du plan de joint. dans. I axe de déplacement du faisceau laser. Selon le cas, le procede de ention peut comprendre l'une ou plusieurs caractéristiques sui\ antes 25 Le rayonnement laser peut ètre issu d'un L,énciakir la erCO- avec une longueur d'onde dc 10.() pin. d'un generatcur laser ...\(1 avec une longueur d'onde de 1.00 !un_ ta _temérateur laser fibre Fri, ec une longueur d'onde le 1.0 wnt d'un génerateur laser diode avec une longueur d'onde autour de I nia. ou tout autre type de disposait permettant de gencrer un faisceau laser avant une puissance suffisante 30 pour. qu'une Fois focalise. il permette la vaporisation du métal et l'opération die soudage, 3048905 6 .a puissance las est d'au moins préference entre 4 j.\\: et 201..\\., I.a buse est positionnée dans ave de déplacement du faisceau laser de maniere qu elle precede le ilaisc,mu lasem et que le jet de e et impacte c ment cardon de souduw am -dela du bain Je melai en ruNon 'me 5 au cours: du procedc soui..lage par 1.31`,(:',111 cm. sans interagir a\ee le dit bain de inetal en fusion. Je protection facline la plume visible en suri Ce le rmaclu: Je apeur métallique OU le plasma metalhque. dc nianiere a ce uu elle se couche sur lu surface de métal solide mn du Pinceau mer. favorisant ainsi des. echanL!, tllcr LiCs entre la pbmmne et le 11131C113U eSOLidCF. let Je protection cl oriente de maniere e ce que la distance. 1; entre le point d'impact de l'axé du jet de pat n la surface du cordon de soudure et faxe du faisceau laser focalise soit superieure au N rois e uhamcirc1W) interne de la buse le et de I2e\treanité du diametre intérieur Je la busc W) pin. rapport a la surface SLIp2r1.::1.1i-e des pieces est positionne,' 3 une hauteur qui C`,1_ comprise entre l mm et U I ai broc est positionnée par rapport a la surface supérieure d s piecco de telle que de I axe du tel de ii le Iii hne soit compris entre ci 40 par rapport e lu s.urface superieure des p-os. de préférence Je IPerdre de I ra buse possédé un ou plusieurs orifice de distribution de im/.. la buse a un diametre interne rd' ) compris entre 0.."s. min et 1 mm. de -)réicrenc,2 entre I ni et .3 min. I ,e car de p tection ète rie Lliehuni dC l'ar20n de aiote. de iiene. dit dim.:. \ carbone ou tout autres incian ces constitues pur un ou pI usieur Je ce tles-: du let la -,t)rtie Je la buse est comprise entre H ci ra L[ ou a une pression comprise entre 1 ci I t bar. ,e type Je métal des pieces soudées petit Pire - de l'aluminium 01.11m allia d'aluminium. du titane ou un de titane, du magnésium ou un ail ace de ina2nesium. de Inconel. de raci-r ou dé l'acier inoN\ doble. en particulier de l'acier 3048905 re\êtu de une. pic polymère d'alliage da, 1 L1111111iLIIII, ou plusieurs elements organiques notamment de peinture. 1.es configurations soudace. traiicett impliquent deux pieetts métalliques distincitts Dune de I antre. OU Iii1C seule pièce avec elle-meule. \emple les deux bord longitudinaux dune feuille metalfique rI1ISC en forme de t puis soudes de maniere à obtenir un tube soude. ou encore deux elements d-tinc même piece qui M)111 soudes allie e.1\ 1.1 on Lu 1)1(2t».2", à souder ont une epaisseur compriSC entre 0 1 mm et 20 min_ tttli\ uni I application considerce. de prefercnce entre I min et 8 !Hill 10 pour leu It'Oes épaisses. c est-a-dire d'au nions 8 H1ili. différentes préparations de bords p'tJ, cul titre considérées. comme rd r.,:qt1i,:ation de chanfreins particuliers (en en 'i en 11 en tulipe etc. i. de talons. etc Dans ce dernier as. I épaisseur du talon doit cire comprise dans la plage d cpaisseurs entre 0.1 ntm et 20 min. de preference entre 1 et 8 mm. 1.a description suivante L1 un mode tItt realisation de [invention est raite relererate aux illustratb es annexées et au\ Lt\emples donnés ci-apn.l:s. Iptres I à 2 illustrent le principe d-tin procede de soudage laser selon un mode de realis Mon de 1 'mention, dans lequel on soude ensemble deux pieees 20 métalliques ( la, positionnects lune contre Vautre. en bord a bord. de maniere à obtenu un plan Ife loin( (21 au ni\ eau duquel ^ lent Crailler le faisceau laser focalisé raiSeCdil laser est obtenu au moyen d'Un 2,2neratcur liner et est lOcalise a la surface des pieces et ( lai par un systeme optique composse de miroirs ou de lentilles oit tic r!hrcs 25 I.c eau laser est focalise au nb eau du plan de joint de manierc interagir tp. cc Une partie Ics arêtes métalliques de chacune des deux pieces (1 I et ( et a pro\ or Ut? une fusion et une \ aporistnion partielle du métal de chaque piéce ( et ( lai conduisant a la formation. dans 1 epaisseur metal er. au niveau dudit plan de Joint (2 r d un capillaire de \ alleu!" 111CWIIILRIC (4) ou !d vitHic 1'01111;1'0011 0 L:011C01-1111.aniC c.-un plasma métallique aura lieu dans le cas de [utilisation d-un laisceau laser ( tint. I e melange du metal en fusion de chacune des ais 3048905 donnera lieu a un bain de metal en rusion S 1 a Larriere du capi Haire qui. pres solidification. ronnera le cordon (th,.. oudure (6) 1 a 'apeur nietallique ou- plasma métallique. en se procuut hors du capillaire (-1. forme 1.1(-1C plume t7mui dessusdu plan de (2I. 5 A fin d'obtenir un procede dc soudagc laser efficace, necessaire d'utiliser un cl de mmdc protection au \ oisinauc de la zone d nteraction du faisceau laser focalise ou un melaiwc -arteux cc protection est distribue, ia une buse (SI de distribution en direction de la zone de soudaLy . I -ob 1 le la distribution de ceai cm dc lii11iLî les effets parasites lies a linteraction entre 10 en\ H-pi-lm:mem !»1/C1.(\ d:: la zone d'interaction Ci la plume de plasma mctalhque ou natldChe dc vapeur metalhque. !nais aussi la contamination du hum de soudage et donc du cordon de soudure qui en i,2sulte. par des impuretes atinospheriques Selon un mo1e de iealisation dc lim ention. la buse est positionnee à r a\ ana du faisceau laser focalisé 3u de maniere a préceder le Ibisceau acr iorsqu il se déplace le long du plan de joint ( au coins du processus de soudage. La buse (8). caraetérisee par son axe (1, " net ne est orientee de maniere a ce que le let deln're soit parraitement aligne a\ ce le plan d- Joint tine l'axe dc svinetne el le plan de ioint Soient dans le Inne plan Yertical I a..t iet dc cai delit re est orienté en direction de la plume t 7! ci ienl mpacter -20 la surface du cordon de soudure solidifie a rarriere du bain de métal en rusion que le Jet dc au' 1 inlcr;mmsc a cc le bain métal en tsion i.e cl de I: dynamique issu dc ta husc Si est oriente de maniere a influer Sur l'orientation de la pl urne de plasma 7 t et ui HM1 expansion spatiale hors du capillaire t4 t. l. et de aur st enyo,. e au yoisinap2 du la plume 7 de maniere a 25 former une sorte de barriere nazenac dynamique qui limite I expansion \ erneale de lu plume (7) depuis le capillaire i4 ci robInce u slnclille! t ers Layant de la zone d'interaction. I a plume (7 au couche alors sir la surface du muai encore solide_ au nk.cati du plan de joint t? t u ta\ant du tascejti laser focalise 3L comme illustre en igure 30 I inclinaison de la plume t 7i sur lc meml encore solide. par le jet de ga.t rapide issu de la bw2 u contribue 'ail transfert d'une partie de l'ell(21-tjle thermique 3048905 9 de la plume t ï ) le inctal u [tp",1111_ du itt ceau lase- ) eta une cicq. A1011 de ie température au ni', eau du plan de joint >Juste avant tssru2..e du faisceau laser, ,e préchauffage du plan de joint (2) par la plume A 7 I permet ramelioration des performances de soudage. telles que la profondeur dc pénétration des cordons ou la \ rtc:s e de soudage ou la largeur de cordons de soudure. let de gaz rapide limite aussi les effets parasites liés e t interaction de la plume a le eus tronnant cl le faisceau laser : dans le cas des lasers dont la longueur d'onde etit \ (-usine de a I uni. ie ict I nautique dehIecgi les agregals contenus dans la plume. qui ne peinent plus interagir a\ cc le faisceau laser focalisé 10 en le difractant. Dans le cas dé:. faisceaux laser CO: dont la longueur d'onde (usine de It)-t) uni, renscmencement en électrons libres du de proiection. qui pourrait déclencher l'apparition d-un plasma parasite. n'est plus effectif car les particules rme de protection potentiellement ionisecs par la plume de plasma metalliClCte sont entraînées par le let de -,i/ rapide dell\ re par la buse 8) hors de la 5 zone du faisceau laser focalise et le phenomenc parasite de ne petit plus se produire \tictin plasma paid ne peut alors se de,, eloppci De preicycncc. la distance >dl entre l'axe glu lap*'cau laser ilocalLe de la buse (8) ou du jet de gaz., doit au nos cire égale e S foi,, le diametrc interne de la buse (Si. Il est nece 'taire de a ce que le point d-impact du Ici pieux soit 20 bien sur la surface de cordon de soudure solidifie (6)) et qu il nIinteragisse nec le bain de metal 1:orientation 4.1..s l'axe (Q) du jet de caz issu de la buse t X i ).2);t necessairement dans r axe au cordon de soudure 61. c'est- 1-lire pan:11de au plan de joint et au ,-;oukfue V. 1.p plan de joint (2) Cl h\,2 ru)) du leI , sont née ;saircineni 25 dans un inCmc plan vertical. I a section de sortie de la buse (8) ru2ut prcildre Ciffer'nte forme. comme j ai exemple : cmulaire. P\oide. carrée_ recttutailaire. etc. 111.ISC t'eut ;tu,;:i comporter plusieurs orifices de sortie de az. On utilisera preCerenuellentuu une busc cylindrique a section circulaire. comme represenec dans la figureI 30 I,e dlametre interne de la buse utilisée est a\ antageusement compris entre ens trou s mm. de preferL -tee d'au motus t mm et dau plus I)) mu'. 3048905 10 pielerentiellement d'au plus 4 mm en\ mon. mesurée au nit eau de I xtremite de sortie de la buse par laquelle sort le.jetteu\. i.ingle d'inclinaison (t) de la buse I par rapport a la surface de la ou les tôles I et lit est compris entre a cl 4 de prelerenec 5 La hauteur de la partie interieure de la buse par rapport a la surrace de la ou s tôles est comprise entre en\ iron 1 et .30 mm. dc pret'rencc d'au noms 5 mm et ou dan plus ld mm. prelierentiell-mcni d'u phis N 1.1 pression du "a/ en .oniie de buse doit etre eompris(.T. entre environ 1 bar ut bar de preterence entre 2 bar utS bats préterentiellemein d'au plus 4 bar environ r nesse du Lia/ en sortie de buse doit étre. comprise enfle 5(1 et3i'itio ni sec. du -ireference d'au moins 150 m. sec environ et ou d'au plus 500 preferentiellemem d'au plus 250 nïn tire (11.1 utilise dans la busc I iSI peut etre de 1belium. de l'argon de 1 iizote. de le, du dioxyde de carbone ou tout autre mélange constitue pur un ou plusieurs d lrriee au proccL dc idnrention. il est de,:ormais possible de ehangtd l'orientation 12 ,d plume résultant du procede du souda:2,2 par Lit sceau laser de manièrea incliner a lu surrace 12 la ibm ou des tôles souder. et 20 peul-lettre la redistribution d'une partie de 1-encri2ie de la plume n la surracc du métal, a\ am le para du 1 lisceau laser 1,e' uehanuu tHcrniicucs resullant conduisent a une ele\.ation de la température du nictai a souder ci donc à une ameltoration du couplaie laser métal. l!en decoule une alni.incntation des virrormances de sotidaii._2e natimei du rayonnemem bcaiisc mporte. peu i.e s entas '..ont tenIimiiolils 25 plus \siblu a es Ju aIcuJu ru,, ';21!)11 1 ln\ ROUA, I cominaluk-row, un REVENDICATIONS1. roue& du soudage Itts,..-t- d'une ou pltiSiCtirS piee S métalliques positionnëes l'une contreel-autre selon un pian de joint. dans lequel to on 2cr1en.: un raisccau laser au mot, en d'un generateur laser de soudt2c. p, `2 :\( libre. etc.. suffisamment puissant. que ron localise à la stil 11CC de la tOle dA ce un systeine de mirons .Svstetk de lentilles ou un :.ieine Cie vibres, 01.1 distribue un Lat ou un mélange tteux au \ tusinage de la zone 10 d'interaction entre le faisceau laser localise le plan de Joint dcs lotes a souder. au moven d une buse. pour former un let de pe cJe protection efficace ami (Le\ iter tout phénomcne parasite, ci on réalise. au moven du Lusceau laser rOCallS. un cordon de soudure dans le plan de 'oint entre les tôle,. metallique. a sa \.oir la fusion et la vaporisation 15 d'une partie du metal constitutif' desdites pleces métalliques afin Cie l'orme,- dans cptusseur de OU des r)leÇLS un capillaire étroit et prorond rempli de apeur métallique e t. entoure d LM bain de metal en rusion. a\ cc ou sans formation concomitante d'un plasma qui. en pr(puceuni hors du capillaire. Parme un panache de apeur métallique ou une plume de plasma métallique, au dessus du plan de joint. lt caractense en ce qu on oriente le jet de de protection delivre par la buse en direction de la plume de plasma iii,2talliquc di, panache meiattique, dans 1.axe 1.le deplacement du faisceau laser Procédé selon la revendication 1. earacterise ce qu on positionne la buse dans i axe -le deplak.sement du faisceau laser de IllailléFe a ce pu elle precedu le 25 litisceau laser et que le jet de gaz PL: protection impacte precisenient le cordon de soudure solidifie-_ au-dela du bain de metal en ion t'orme. sans interagir avec le dit bain de incta! en fusion Proecdc selon l'une de re\ eidiCatiops i MI 2. cmucicrise en ee que lc jet de gaz de protection incline la plume isiblc embouchure du capillaire u la 30 surf ace telle', mulLicL:s le Hilache de y,11-)eurmp:talliqup ou la plume plasma 3048905 18 métallique. dc maniere n ce queiiesc couche sur la surface dc noial solide à [matit du fill',UCJI1 iacr 4 Procédé selon l'une .cndictitions précédentes. caracterisrs cii ce qu-on oriente le let ne ni de protection de maniere n CC que 1.,1 distance d entre le point (Jimpact de 1 aui du jet de n u surface - u cordon de soudure et I aNe du raisceau laser localise suit supérieure ou duale a N rok le diametre (d- interne de la buse dein, rani lelet d,. 2a., Procedc. selon [une des revendicinitins prèL'éd:lit s. e racicrue en cc qu on Positionne Le-suremite du diametrc ultérieur de la busc par rapport a la surrice supeneure des piecec n souder. n 1111C hnuiur t.pu est comprise entre I mm et mm. Procédé selon I une d endication pi,_'ccdentes. caractensc en ce Lion pt siuonne la luise par rapport n la sin-lace supeneute des plece de telle sorte que l'affilie (o.) de I axe du jet Je )._.)a.t ou de In Puse ct compris entre et 4 par apport a la surface superieurc dcc pieees. .e are erenec entre 7. Pr,,,eede selon l'une des te\ endications pi-eue:lentes. caract.-lise en cc que le t^pe utilise dans L 1-n.1e est de 1-helium. de largon d.' I a/ote. dc rox-^ gcne. du dioxyde de ctubone u tout muire melan?es constitues par un ou plusieurs dc S. Proce L. selon I une de,,, re\ endication s precedentes. caractérise en ce que la iteisse di ',a, en",ortie Je buse ei cornpri,-;L. entre et 3(00 ni sCC. de préférence d au moins ein iron cl OU d'In plus 50() ni scC. préferenitellerricin ddui plus dSP u sec. P.r'rOCedC selon une des les cildicatioris precedémes caractéris 25 -)oudces sont s-n ziluminium ou alliage Ll'aluminium. en titane ou alliace de titane. en 1.MUI1CSItilll allia,»I.c Je magnesium. en Inconel_ en acier ou Cil cci muo, dulsic en parnctiliet deracier rer 2m de inc. de pois mens:. d'alliaiie d aluminium. ou plu-reurs elements rcnniques. notamment de peinture. 30